(57)【特許請求の範囲】
【請求項１】
９３〜１４９℃の温度範囲内において接着に供される接着剤組成物であって、下記成分（ａ），（ｂ），（ｃ）及び（ｄ）：
（ａ）５〜４５質量％の、少なくとも７００ｄｇ／分のメルトインデックスを有し、かつ３０質量％より多い酢酸ビニルを含むエチレン酢酸ビニルコポリマー、
（ｂ）１０〜６０質量％の、スチレン、α−メチルスチレン及び／又はビニルトルエン、並びにそれらのポリマー、コポリマー及びターポリマー由来の熱可塑性炭素水素樹脂、
（ｃ）５〜２５質量％の、１２０℃未満の軟化温度を有する相溶性接着促進性粘着付与剤、及び
（ｄ）１０〜４０質量％の、５４〜７１℃（１３０〜１６０゜Ｆ）の融点を有するワックス、
を含み、
前記相溶性接着促進性粘着付与剤（ｃ）が、ロジン、ロジン誘導体、ロジンエステル、脂肪族炭化水素、芳香族的に変性された脂肪族炭化水素、ガムロジン、ウッドロジン、トール油ロジン、蒸留ロジン、水素化ロジン、２量化ロジン、重合ロジン、天然ロジンのグリセロールエステル、変性ロジンのグリセロールエステル、天然ロジンのペンタエリスリトールエステル、変性ロジンのペンタエリスリトールエステル、淡色ウッドロジンのグリセロールエステル、水素化ロジンのグリセロールエステル、重合ロジンのグリセロールエステル、水素化ロジンのペンタエリスリトールエステル、及びロジンのフェノール性変性ペンタエリスリトールエステルから選択された少なくとも１種からなり、
前記接着剤組成物が、１３５℃の温度において、３０００ｃＰ未満の粘度を有する
ことを特徴とする接着剤組成物。
【請求項２】
ｅ）５〜２５質量％の４００ｄｇ／分以上のメルトインデックスを有し、かつ３０質量％未満の酢酸ビニルを含むエチレン酢酸ビニルコポリマーをさらに含む、請求項１に記載の接着剤組成物。
【請求項３】
前記エチレン酢酸ビニルコポリマー（ａ）、
前記熱可塑性炭化水素樹脂（ｂ）、
テルペン、フェノール性テルペン、及び変性テルペンから選ばれた少なくとも１種からなる前記相溶性接着促進性粘着付与剤（ｃ）、及び
前記ワックス（ｄ）
のみから本質的になる、請求項１に記載の接着剤組成物。
【請求項４】
前記相溶性接着促進性粘着付与剤（ｃ）がロジンエステル、脂肪族炭化水素又は、これらの混合物からなる、請求項１〜３のいずれか１項に記載の接着剤組成物。
【請求項５】
前記熱可塑性炭化水素樹脂（ｂ）がα−メチルスチレン由来の樹脂である、請求項１〜４のいずれか１項に記載の接着剤組成物。
【請求項６】
前記相溶性接着促進性粘着付与剤（ｃ）が３８℃（１００゜Ｆ）の軟化温度を有する、請求項１〜５のいずれか１項に記載の接着剤組成物。
【請求項７】
前記ワックス（ｄ）が、６６℃の溶融温度を有するパラフィンである、請求項１〜６のいずれか１項に記載の接着剤組成物。
【請求項８】
カートン、ケース、又はトレー用ホットメルト接着剤である、請求項６に記載の接着剤組成物。
【発明の詳細な説明】
【０００１】
【発明の属する技術分野】
固形分物質が１００％で、溶融時に支持体に塗布され、冷却して接着剤層に固化させるホットメルト接着剤は工業用途に広く用いられている。
【０００２】
【発明が解決しようとする課題】
ほとんどの市販のホットメルト接着剤は、全ての成分を確実に完全に溶融させ、また、申し分ない塗布粘度を達成するために、約１７７℃（３５０°Ｆ）以上の温度を必要とする。このように高い温度を必要とすることには問題がないわけでない。高温は操作員にやけどと残存する揮発性物質の吸入の両方についてのリスクを増加させる。さらに、高温は、より多くのエネルギーを要し、製造設備により大きい要求を負わせる。
【０００３】
約１４９℃（３００°Ｆ）未満の温度で塗布できる接着剤配合物は、低分子量成分または高ワックス含量を用いて製造できる。これらの配合物は低塗布温度を達成するけれども、接着特性の低下が生じる。したがって、接着性を改良するために、より軟かいまたはより無定形の成分を加える。しかしながら、これらの無定形の成分は、特に長期間にわたる高温を受けた片持ばり応力をかけた接着の下では、有効な耐熱性を低下させる。
【０００４】
したがって、低温での塗布のために低分子量成分を用いて製造したとしても、並はずれた耐熱性と塗布粘度を備え、良好な接着強度を有する接着剤をもつことが望ましい。
本発明の接着剤組成物は、慣習的に貧弱な耐熱性及び耐寒性を生じると考えられる低分子量成分を用いるのにもかかわらず、約９３〜１４９℃（２００〜３００°Ｆ）という低温で塗布でき、しかも、並はずれた耐熱性を与える。
【０００５】
したがって、本発明の接着剤はケースをシールする作業に用途を見い出す。波形のケースもしばしば出荷の間に高いストレスと、不利な環境的条件を受ける。
本発明の接着剤はこの用途及び他の用途についての厳しい要求に合致する。
【０００６】
【課題を解決するための手段】
本発明の接着剤組成物は、９３〜１４９℃の温度範囲内において接着に供される接着剤組成物であって、下記成分（ａ），（ｂ），（ｃ）及び（ｄ）：
（ａ）５〜４５質量％の、少なくとも７００ｄｇ／分のメルトインデックスを有し、かつ３０質量％より多い酢酸ビニルを含むエチレン酢酸ビニルコポリマー、
（ｂ）１０〜６０質量％の、スチレン、α−メチルスチレン及び／又はビニルトルエン、並びにそれらのポリマー、コポリマー及びターポリマー由来の熱可塑性炭素水素樹脂、
（ｃ）５〜２５質量％の、１２０℃未満の軟化温度を有する相溶性接着促進性粘着付与剤、及び
（ｄ）１０〜４０質量％の、５４〜７１℃（１３０〜１６０゜Ｆ）の融点を有するワックス、
を含み、
前記相溶性接着促進性粘着付与剤（ｃ）が、ロジン、ロジン誘導体、ロジンエステル、脂肪族炭化水素、芳香族的に変性された脂肪族炭化水素、ガムロジン、ウッドロジン、トール油ロジン、蒸留ロジン、水素化ロジン、２量化ロジン、重合ロジン、天然ロジンのグリセロールエステル、変性ロジンのグリセロールエステル、天然ロジンのペンタエリスリトールエステル、変性ロジンのペンタエリスリトールエステル、淡色ウッドロジンのグリセロールエステル、水素化ロジンのグリセロールエステル、重合ロジンのグリセロールエステル、水素化ロジンのペンタエリスリトールエステル、及びロジンのフェノール性変性ペンタエリスリトールエステルから選択された少なくとも１種からなり、
前記接着剤組成物が、１３５℃の温度において、３０００ｃＰ未満の粘度を有する
ことを特徴とするものである。
本発明の接着剤組成物において、ｅ）５〜２５質量％の４００ｄｇ／分以上のメルトインデックスを有し、かつ３０質量％未満の酢酸ビニルを含むエチレン酢酸ビニルコポリマーをさらに含むことが好ましい。
本発明の接着剤組成物において、前記エチレン酢酸ビニルコポリマー（ａ）、
前記熱可塑性炭化水素樹脂（ｂ）、
テルペン、フェノール性テルペン、及び変性テルペンから選ばれた少なくとも１種からなる前記相溶性接着促進性粘着付与剤（ｃ）、及び
前記ワックス（ｄ）
のみから本質的になることが好ましい。
本発明の接着剤組成物において、前記相溶性接着促進性粘着付与剤（ｃ）がロジンエステル、脂肪族炭化水素又は、これらの混合物からなることが好ましい。
本発明の接着剤組成物において、前記熱可塑性炭化水素樹脂（ｂ）がα−メチルスチレン由来の樹脂であることが好ましい。
本発明の接着剤組成物において、前記相溶性接着促進性粘着付与剤（ｃ）が３８℃（１００゜Ｆ）の軟化温度を有することが好ましい。
本発明の接着剤組成物において、前記ワックス（ｄ）が、６６℃の溶融温度を有するパラフィンであることが好ましい。
本発明の接着剤組成物において、カートン、ケース、又はトレー用ホットメルト接着剤であることが好ましい。
【０００７】
本発明は、低分子量成分を用いるのにもかかわらず、約９３〜１４９℃（２００〜３００°Ｆ）の間の温度で塗布でき、しかも並はずれた耐熱性を与える、ホットメルト接着剤組成物に向けられている。
【０００８】
【発明の実施の形態】
本明細書において有用なエチレン酢酸ビニルコポリマー（ＥＶＡ）は少なくとも約３０重量％の酢酸ビニルを含有し、少なくとも約７００dg／分、好ましくは少なくとも約１０００dg／分のメルトインデックスを有するものである。好ましいコポリマーは、デュポンからＥｌｖａｘ  ＥＰ４１５の名称で入手可能で、ほぼ４０重量％の酢酸ビニルを含み、約１０００dg／分のメルトインデックスを有する。接着剤中に存在するコポリマーの量は約５〜４５重量％、好ましくは約２０〜４０重量％までで変化する。
【０００９】
上記の成分に加えて、本発明の接着剤組成物は任意に第２のＥＶＡコポリマー、特に３０重量％未満の酢酸ビニルを含有し、約４００〜２５００dg／分のメルトインデックスを有するものを含んでよい。好ましいコポリマーはエクソンからＥＳＣＯＲＥＮＥという名称で入手可能で、ほぼ２８重量％の酢酸ビニルを含有し、約８００dg／分のメルトインデックスを有する。接着剤中に存在するこのコポリマーの量は５〜２５重量％、好ましくは１０〜２０重量％で変化する。
【００１０】
本発明のホットメルト接着剤組成物は、１３０℃より低い、好ましくは１２０℃より低い環球軟化点を有する熱可塑性炭化水素樹脂も含む。代表的な樹脂は、スチレン、α−メチルスチレン及び／またはビニルトルエン由来のもの、並びにスチレン、α−メチルスチレン及び／またはビニルトルエンのポリマー、コポリマー及びターポリマーを包含する。好ましいのは、ＫＲＹＳＴＡＬＥＸ（登録商標）３１００であって、主としてα−メチルスチレンに由来する低分子量熱可塑性炭化水素ポリマーであって、９７〜１０３℃の環球軟化点を有し、ハーキュレス・インコーポレイティド（Ｈｅｒｃｕｌｅｓ  Ｉｎｃ．）から入手可能である。熱可塑性炭化水素樹脂は本発明の接着剤組成物中に組成物の１０〜６０重量％、好ましくは１５〜３５重量％の量で存在する。
【００１１】
本発明で有用な相溶性接着促進性粘着付与剤はテルペン、フェノール性テルペン、変性テルペン及びそれらの組み合わせを包含する。フェノール性変性テルペン樹脂、たとえば、２環式テルペンとフェノールの酸性媒体中での縮合から生じる樹脂のような樹脂の水素化誘導体も包含される。環球軟化点約１１２℃で、アリゾナ・ケミカル・カンパニーから入手可能な、ＮＩＲＥＺ  ３００が最も好ましい変性テルペンである。
【００１２】
本発明において有用な他の相溶性接着促進性粘着付与剤は、ロジン、ロジン誘導体、ロジンエステル、脂肪族炭化水素、芳香族炭化水素、芳香族的に変性した脂肪族炭化水素及びそれらの混合物を包含する。ロジンエステル粘着付与剤の例は、天然及び変性ロジンの両方で、たとえば、ガムロジン、ウッドロジン、トール油ロジン、蒸留ロジン、水素化ロジン、２量化ロジン、重合ロジン、並びに天然及び変性ロジンのグリセロールエステル及びペンタエリスリトールエステル、たとえば、淡色ウッドロジンのグリセロールエステル、水素化ロジンのグリセロールエステル、重合ロジンのグリセロールエステル、水素化ロジンのペンタエリスリトールエステル、ロジンのフェノール性変性ペンタエリスリトールエステル並びにこれらの組み合わせを包含する。１１０°脂肪族炭化水素を有する、１００℃のロジンエステルが最も好ましいロジンエステルである。
【００１３】
代表的な市販の粘着付与剤は、アリゾナ・ケミカル・カンパニーからのＮＩＲＥＺ  Ｖ−２０４０及びＮＩＲＥＺ  ３００並びにＤＲＴからのＤＥＲＴＯＰＨＥＮＥＴ  １０５を包含する。他の市販の粘着付与剤は、アリゾナ・ケミカル・カンパニーからのＳＹＬＶＡＴＡＣ  １００，ＺＯＮＡＴＡＣ及びＺＯＮＥＳＴＥＲ、ハーキュレスからのＰＥＲＭＡＬＹＮ、ユニオン・キャンプ（ＵｎｉｏｎＣａｍｐ）からのＵＮＩＴＡＣ及びジョージア・パシフィック（Ｇｅｏｒｇｉａ  Ｐａｃｉｆｉｃ）からのＮＯＶＡＲＥＳを包含する。
【００１４】
本発明で用いるための相溶性接着性粘着付与剤系は、粘着付与剤系の溶解性パラメーター、分子量分布及び基本化学構造を包含する、多数の因子に基づいて選択される。これらの、並びに他の因子は、ワックス、ポリマー及び粘着付与剤ブレンド物の間の化学的及び物理的相互作用に強い影響を与える。成分の適当な選択は、主として低分子量成分を用いて製造された、相溶性、低塗布温度ホットメルト接着剤を生ずる。
【００１５】
本明細書で用いるために、粘着性付与樹脂は、約１３０℃未満、好ましくは１２０℃未満の環球軟化点を持つことも重要である。
相溶化粘着性付与樹脂は、接着剤重量の約２５重量％、好ましくは１０重量％までの量で用いられる。本発明は、本発明の接着剤組成物が１以上の上記接着促進性粘着付与樹脂を含むことを期待する。
【００１６】
本発明で用いるために適切なワックスは、約５４〜７１℃（１３０〜１６０°Ｆ）の範囲の融点を有するパラフィンワックス、たとえば、キトゴ（Ｃｉｔｇｏ）からのＰＡＣＥＭＡＫＥＲ及びムーア・アンド・ミュンジャー（Ｍｏｏｒｅ  ａｎｄ  Ｍｕｎｇｅｒ）からのＲ−２５４０並びに１８０℃未満の融点を有する、低融点合成フィッシャートロプシュワックスである。最も好ましいワックスは、１５０℃の融点を有するパラフィンワックスである。ワックス成分は、接着剤の重量の、約１０重量％、好ましくは約２０〜４０重量％より大きいレベルで用いられる。
【００１７】
本発明の接着剤は好ましくは安定剤または酸化防止剤も含有する。利用できる安定剤または酸化防止剤の内、本明細書では、高分子量ヒンダードフェノール及び多官能性フェノール、たとえば硫黄及びリン含有フェノールが包含される。ヒンダードフェノールは当業者に周知であり、フェノール性ヒドロキシル基に密接に近接した立体的にかさばった基も含有するフェノール化合物と特徴づけることができる。特に、第３級ブチル基は一般に、ベンゼン環のフェノール性水酸基に対して少なくとも１つのオルソ位置に置換される。これらの立体的にかさばった、ヒドロキシル基に近接して置換された基の存在がその伸縮頻度、及び同様にその反応性を遅らせるのに役立ち、したがって、この障害がその安定化特性を有するフェノール性化合物を与える。代表的なヒンダードフェノールは、１，３，５−トリメチル−２，４，６−トリス−（３，５−ジ−ｔ−ブチル−４−ヒドロキシベンジル）−ベンゼン、テトラキス−３（３，５−ジ−ｔ−ブチル−４−ヒドロキシフェニル）−プロピオン酸ペンタエリスリチル、３（３，５−ジ−ｔ−ブチル−４−ヒドロキシフェニル）−プロピオン酸オクタデシル、４，４′−メチレンビス（２，６−ｔ−ブチル−フェノール）、４，４′−チオビス（６−ｔ−ブチル−ｏ−クレゾール）、２，６−ジ−ｔ−ブチルフェノール、６−（４−ヒドロキシフェノキシ）−２，４−ビス（ｎ−オクチル−チオ）−１，３，５トリアジン、３，５−ジ−ｔ−ブチル−４−ヒドロキシ安息香酸ジ−ｎ−オクチルチオエチル及びヘキサ〔３−（３，５−ジ−ｔ−ブチル−４−ヒドロキシフェニル）プロピオン酸〕ソルビトールを包含する。
【００１８】
これらの酸化防止剤の性能はさらに、それらといっしょに、公知の相乗化剤、たとえば、チオジプロピオン酸エステル及びホスファイトを用いることにより増強させることができる。チオジプロピオン酸ジステアリルは特に有用である。用いるなら、これらの安定剤は一般に約０．１〜１．５重量％、好ましくは０．２５〜１．０重量％の量で存在する。
【００１９】
本発明は、１０〜２８重量％のアクリル酸メチルを含有するエチレンアクリル酸メチルポリマー、２５〜１５０の酸数を有するエチレンアクリル酸コポリマー、ポリエチレン、ポリプロピレン、ポリ（ブテン−１−コ−エチレン）ポリマー及び低分子量及び／または低メルトインデックスのエチレンアクリル酸ｎ−ブチルコポリマーからなる群から選択された重合体添加剤の接着剤への添加も考慮に入る。このような添加剤が存在する時には、組成物の重量の約１５重量％までの量で存在する。
【００２０】
接着剤の予期された最終用途に依存して、慣習的にホットメルト接着剤に添加される他の添加剤、たとえば、可塑剤、顔料及び染料が包含される。さらに少量の追加の粘着付与剤及び／またはワックス、たとえば、マイクロクリスタリンワックス、水素化ひまし油及び酢酸ビニル変性合成ワックスも少量、すなわち、約１０重量％まで、本発明の配合物中に組み込むことができる。
【００２１】
本発明の好ましい態様は、
ａ）５〜４５重量％の、少なくとも７００のメルトインデックスを有し、３０重量％より多い酢酸ビニルを含むエチレン酢酸ビニル、
ｂ）１０〜６０重量％の、スチレン、α−メチルスチレン及び／またはビニルトルエン、並びにそれらのポリマー、コポリマー及びターポリマー由来の熱可塑性炭化水素樹脂、
ｃ）５〜２５重量％の、テルペン、フェノール性テルペン、変性テルペン及びそれらの組み合わせからなる群から選択された、相溶性接着促進性粘着付与剤及び
ｄ）１０〜４０重量％の約５４〜８２℃（１３０〜１８０°Ｆ）の融点を有するワックスを含む接着剤に向けられている。
【００２２】
上記態様のさらなる組成物であるエチレン酢酸ビニルコポリマーは、約４０重量％の酢酸ビニルを含む。他の組成物では、追加のエチレン酢酸ビニルは約２８％の酢酸ビニルを含む。
第２の好ましい態様では、接着剤は、
ａ）５〜４５重量％の、少なくとも約７００のメルトインデックスを有し、３０重量％より多い酢酸ビニルを含むエチレン酢酸ビニル、
ｂ）５〜２５重量％の、少なくとも約４００のメルトインデックスを有し、３０重量％未満の酢酸ビニルを含むエチレン酢酸ビニル、
ｃ）１０〜６０重量％の、スチレン、α−メチルスチレン及び／またはビニルトルエン、並びにそれらのポリマー、コポリマー及びターポリマー由来の熱可塑性炭化水素樹脂、
ｄ）５〜２５重量％の相溶性接着促進性粘着付与剤であって、ロジン、ロジン誘導体、ロジンエステル、脂肪族炭化水素、芳香族炭化水素、芳香族的に変性された脂肪族炭化水素、ガムロジン、ウッドロジン、トール油ロジン、蒸留ロジン、水素化ロジン、２量化ロジン、重合ロジン、淡色ウッドロジンのグリセロールエステル、水素化ロジンのグリセロールエステル、重合ロジンのグリセロールエステル、水素化ロジンのペンタエリスリトールエステル、ロジンのフェノール性変性ペンタエリスリトールエステル及びそれらの組み合わせからなる群から選択された前記粘着付与剤、及び
ｅ）１０〜４０重量％の約５４〜８２℃の融点を有するワックスを含む。
【００２３】
上記第２の好ましい態様に従う組成物において、（ａ）のエチレン酢酸ビニルコポリマーは約４０重量％の酢酸ビニルを含む。この態様の組成物において、（ｂ）のエチレン酢酸ビニルコポリマーは約２９重量％の酢酸ビニルを含む。熱可塑性炭化水素樹脂はＫＲＹＳＴＡＬＥＸ（登録商標）３１００で、ワックスはパラフィンワックスまたは低融点合成ワックスでよい。さらに、上記組成物は、付加的に１５重量％までの、１０〜２８重量％のアクリル酸メチルを含有するエチレンアクリル酸メチルポリマー、酸数２５〜１５０を有するエチレンアクリル酸コポリマー、ポリエチレン、ポリプロピレン、ポリ（ブテン−１−コ−エチレン）ポリマー及び低メルトインデックス及び／または低分子量エチレンアクリル酸ｎ−ブチルコポリマーからなる群から選択された重合体添加剤を含んでよい。本発明は上記接着剤組成物を含む、ケース、カートン及びトレーにさらに向けられている。
【００２４】
本発明のさらなる好ましい態様は、
ａ）５〜４５重量％の、少なくとも約７００のメルトインデックスを有し、約３０重量％より多い酢酸ビニルを含むエチレン酢酸ビニル、
ｂ）１０〜６０重量％の、スチレン、α−メチルスチレン及び／またはビニルトルエン、並びにそれらのポリマー、コポリマー及びターポリマー由来の熱可塑性炭化水素樹脂、
ｃ）５〜２５重量％の、テルペン、フェノール性テルペン、変性テルペン及びそれらの組み合わせからなる群から選択された、相溶性接着促進性粘着付与剤及び
ｄ）１０〜４０重量％の約５４〜８２℃の融点を有するワックスを含む接着剤に向けられている。
【００２５】
この態様の他の組成物では、エチレン酢酸ビニルコポリマーは約４０重量％の酢酸ビニルを含む。さらなる組成物では、熱可塑性炭化水素樹脂はＫＲＹＳＴＡＬＥＸ（登録商標）３１００である。ワックスはパラフィンワックスまたは低融点合成ワックスでよい。上記態様は、付加的に、１０〜２８重量％のアクリル酸メチルを含有するエチレンアクリル酸メチルポリマー、酸数２５〜１５０を有するエチレンアクリル酸コポリマー、ポリエチレン、ポリプロピレン、ポリ（ブテン−１−コ−エチレン）ポリマー及び低分子量及び／または低メルトインデックスのエチレンアクリル酸ｎ−ブチルコポリマーからなる群から選択された約１５重量％までの重合体添加剤を含むことができる。本発明は上記接着剤を用いて製造されたケース及びカートンにも向けられている。
【００２６】
本発明は、ホットメルト接着剤を利用するカートン、ケースまたはトレーにも向けられており、前記接着剤は、
ａ）２０〜２５重量％の、メルトインデックスが１０００dg／分で、４０重量％の酢酸ビニルを含むエチレン酢酸ビニル、
ｂ）１０〜１５重量％の、メルトインデックスが８００dg／分の、２８重量％の酢酸ビニルを含むエチレン酢酸ビニル、
ｃ）２０〜３０重量％の環球軟化点が１００℃のＫＲＹＳＴＡＬＥＸ（登録商標）３１００、
ｄ）１〜１０重量％の軟化点が約３８℃（１００°Ｆ）のロジンエステル粘着付与剤及び
ｅ）２０〜３５重量％の融点約６６℃（１５０°Ｆ）のパラフィンワックスを含む。
【００２７】
本発明はホットメルト接着剤を利用するカートン、ケースまたはトレーにも向けられており、前記接着剤は、
ａ）３０〜４０重量％の、メルトインデックスが１０００dg／分の、４０重量％の酢酸ビニルを含むエチレン酢酸ビニル、
ｂ）２０〜３０重量％の環球軟化点が１００℃のＫＲＹＳＴＡＬＥＸ（登録商標）３１００、
ｃ）１〜１５重量％のフェノール性テルペン及び
ｄ）２０〜３５重量％の融点約６６℃（１５０°Ｆ）のパラフィンワックスを含む。
【００２８】
本発明は、さらに、ホットメルト接着剤を利用するカートン、ケースに向けられており、前記接着剤は、
ａ）２０〜２５重量％の、メルトインデックスが１０００dg／分であり、４０重量％の酢酸ビニルを含むエチレン酢酸ビニル、
ｂ）１０〜１５重量％の、メルトインデックスが８００dg／分であり、２８重量％の酢酸ビニルを含むエチレン酢酸ビニル、
ｃ）２０〜３０重量％の環球軟化点が１００℃である、ＫＲＹＳＴＡＬＥＸ（登録商標）３１００、
ｄ）１〜１０重量％の軟化点約３８℃（１００°Ｆ）のロジンエステル粘着付与剤、
ｅ）１〜１０重量％の軟化点約４３℃（１１０°Ｆ）の炭化水素粘着付与剤、及び
ｆ）２０〜３５重量％の融点約６６℃（１５０°Ｆ）のパラフィンワックスを含む。
【００２９】
本発明の接着組成物は成分を約１２１℃の温度で溶融状態で、均質なブレンド物が得られるまで、約２時間ブレンドすることにより製造される。種々のブレンド方法は当技術分野で公知であり、均質なブレンド物を生成するいかなる方法も満足を与える。
得られる接着剤は１３５℃で約３０００cps 未満の粘度を特徴とする。それらは、約９３〜１４９℃（２００〜３００°Ｆ）の温度で塗布して、多様な温度条件にさらした時ですら、すぐれた接着層を与えることができる。接着剤は２００時間、約１２１℃（２５０°Ｆ）の熱安定性試験により特徴づけられた、卓越した耐熱性を有し、それは、炭化、スキンニング及びゲル形成の徴候を示さない。実際に、いくつかの配合物は約１２１℃で４００時間までの熱安定性を示す。さらに、約１．３cm×約５．１cm（０．５インチ×２インチ）の圧縮したビーズにより固定された波形のケース基板の２片により形成された接着層は、約４６℃（１１５°Ｆ）以上の温度で２４時間、約０．１４〜０．１８kg／cm（２〜２．５psi ）の片持ばりストレス荷重を維持することができる。
【００３０】
上記接着剤は、ケース、カートン及びトレーの形成に、そして、たとえば、シリアル、クラッカー及び発酵性飲料製品の包装における、シール用接着剤として際立った用途を見い出す。本発明のホットメルト接着剤は、包装、加工、製本及び不織布市場において用いるのに、特に、ケース及びカートンの初期のシール及びたばこ産業において用いるのに特に有用である。
【００３１】
例
説明の目的のためだけに提供する次の例においては、特に記載がなければ、すべての部は重量により、そして、すべての温度はセ氏温度である。
例においては、すべての接着剤配合物は１３５℃まで加熱された一枚羽根のミキサー中で、成分が均質となるまでブレンドすることにより製造した。
【００３２】
次いで、接着剤を合格した工業用用途に必要な性質を想定した種々の試験にかけた。
溶融粘度  ホットメルト接着剤の溶融粘度をブルックフィールド型ＲＶＴ  Ｔｈｅｒｍｏｓｅｌ粘度計で番号２７のスピンドルを用いて測定した。
高められた温度での剥離及び剪断強さを測定するための試験片を次のようにして調製した：約１．３cm（１／２インチ）巾の接着剤ビーズを、巾約１．３cm（１インチ）×長さ約７．６cm（３インチ）の５０ポンドクラフト紙のストリップに、紙の巾にわたって１２１℃で塗布した。直ちに同じ寸法のクラフト紙の第２の片を第１の片の上に置き、複合構造物の一番上に２００ｇのおもしを置いた。圧縮された接着剤ビーズの巾は約１．３cm（１／２インチ）であった。
【００３３】
高められた温度での剥離及び高められた温度での剪断  を各試験片に１００ｇのおもしを取り付け、その試験片を強制通風炉に入れて測定した。温度を３８℃から５．５℃（１０°Ｆ）増加で上昇させ、試験片は状態調節のため与えられた温度で１５分間維持された。加熱サイクルを最終接着層が破損するまで行った。各剥離及び剪断試験片を調製し、２回試験した。
【００３４】
示された高められた温度での剥離及び剪断値は、２つの接着層の破壊の平均温度である。ある場合には、試料は温度が１０°の増分以内に調整された時に破壊したので、そのように記載する。
接着  記載されているような種々の温度での接着を、約５．１cm×約７．６cm（２インチ×３インチ）の片の基板（表示された）に横の方向に約１．３cm（１／２インチ）の巾の接着剤のビーズを塗布し、直ちに第２の片の板に接触させることにより測定した。接着層を各温度で２４時間老化させる。接着層を手で分離させ、破壊の型と繊維引裂け（ＦＴ）の有無を記した。「完全」は本例で用いる時、９５〜１００％の繊維引裂けをいう。「中位」は５０〜９５％の繊維引裂けをいう。「少々」は５〜５０％の繊維引裂けをいい、「無」は０〜５％の繊維引裂けをいう。
【００３５】
熱応力  熱応力は、特定の寸法の波形の２片の間の接着剤（約５．１cm×約１．３cm圧縮された）の複合構造物を形成することにより測定した。次に、この複合体を形成する接着剤ビーズを高められた温度で２４時間、ほぼ０．９１kg（２ポンド）の片持ちばり応力の下に置いた。次いでこの構造物が少なくとも２４時間、元のままで維持される最高温度を記す。
曇り点  曇り点は、接着剤ブレンド物を１２１℃まで加熱し、溶融した接着剤の小さいビーズ（ほぼ１ｇ）をＡＳＴＭ熱量計のバルブに塗布することにより測定する。次に溶融した接着剤が曇った時の温度を記す。これらの曇り点の測定は、ホットメルトの総体的な相溶性、すなわち、個々の成分の互いの相溶性の表示を与える。配合物中に用いられたワックスの軟化点で、またはその付近の曇り点を示す製品は総体的に相溶性の製品を表わす。材料が冷却するにつれて進行する曇りはワックス成分の進行する結晶化度（試料を通過する光の屈折を引き起こす）の結果である。ワックスの軟化点よりもはるかに高い曇り点を有する系は、溶融接着剤の屈折率を変えるミクロ析出を示す。不相溶性は約１２１℃（２５０°Ｆ）以上の曇り点として定義される。
【００３６】
高曇り点の製品の実際的な重要性は次のとおりである：
（１）工業的操作で体験されるような、長期にわたる加熱並びに加熱及び冷却レイクルによる相分離の傾向を伴う、不十分な固有相溶性。
（２）高速で作動する、空気または電気作動ノズル装置からの「糸曳き」を引き起こす、不十分な流れ特性。
【００３７】
例１
次の材料を用いて、本発明に従って一連の接着剤を製造した。ＥＬＶＡＸ  ４１５０は、イー・アイ・デュポン・デ・ネモアス・アンド・カンパニー（Ｅ．Ｉ．ｄｕＰｏｎｔ  ｄｅ  Ｎｅｍｏｕｒｓ  ａｎｄ  Ｃｏ．から入手可能で、メルトインデックス１０００を有し、４０％の酢酸ビニルを含むエチレン酢酸ビニルポリマーである。ＵＬ８７０５はエクソン（Ｅｘｘｏｎ）から入手可能で、メルトインデックス８００を有する、２８％の酢酸ビニルを含むエチレン酢酸ビニルポリマーである。ＫＲＹＳＴＡＬＥＸ（登録商標）３１００は、ハーキュレス・インコーポレイティド（Ｈｅｒｃｕｌｅｓ  Ｉｎｃ．）から入手可能な９７〜１０３℃の環球軟化点を有する大部分α−メチルスチレンに由来する低分子量熱可塑性炭化水素ポリマーである。ロジンエステルは１００℃の軟化点を有するペンタエリスリトールロジンエステルである、ＳＹＬＶＡＴＡＣ  ４２１６であり、アリゾナ・ケミカル・カンパニー（Ａｒｉｚｏｎａ  Ｃｈｅｍｉｃａｌ  Ｃｏｍｐａｎｙ）から入手可能なＷＩＮＧＴＡＣ  ＥＸＴＲＡは、１００℃の軟化点を有するスチレン化脂肪族Ｃ5 炭化水素であって、グッドイヤー（Ｇｏｏｄｙｅａｒ）から入手可能である。ＮＩＲＥＺ  ３００は、環球軟化点約１１２℃を有するフェノール性変性テルペンであって、アリゾナ・ケミカル・カンパニーから入手可能である。選択された酸化防止剤は、チバ−ガイギー（Ｃｉｂａ−Ｇｅｉｇｙ）から得られる、ＩＲＧＡＮＯＸ  １０１０ＦＦであった。
【００３８】
上記物性を試験し、その結果並びに接着剤の配合を下記表Ｉに示す。
【００３９】
【表１】
0004782258.tif 000002
【００４０】
試料Ｉ，II及びIII は本発明の接着剤である。試料Ｉ，II及びIII の各々が良好な曇り点値、良好な透明性、望ましい熱応力値及び良好な接着を示している。試料Ａ及びＢは比較の目的のためのものである。
比較試料Ａはダグラス他の米国特許第３，９３２，３３２号明細書に従って製造した。この米国特許明細書はエチレン酢酸ビニルコポリマーとスチレンとα−メチルスチレンのコポリマーといっしょにパラフィンまたはミクロクリスタリンワックスの一般的な使用を教示している。試料Ａは良好な透明性と低曇り点を有しているけれども、このブレンド物は非常に貧弱な接着特性を示す。接着特性を改善するためにロジンエステルをしばしば用いることができるけれども、試料Ｂに見られるように試料Ａにロジンエステルを加えることは、接着性能の改良をもたらさず、接着強度だけではなく耐熱性をも低下させる。
【００４１】
対照的に、本発明によると、列挙された量の請求されたすべての成分が所望の性質を得るのに重要であることが分かった。たとえば、試料IIに従って、しかしながら、ロジンエステルを含まない試料は不相溶性であり、かつ、不十分な透明性を有することが見い出され、それは、本発明の接着剤成分の特有な組み合わせが予期されない卓越した結果を与えることを示している。
【００４２】
試料III に従って製造された接着剤において、部分的により結晶性で、より柔軟でないエチレン酢酸ビニルコポリマーの部分的な置換を包含する、試料IIは、接着性が低下することが予想されるかもしれないけれども、表Ｉに示されているように、この調整は顕著に接着性を改良し、同時に塗布温度で所望の透明性を維持する。このポリマーの置換がダグラス他に従う相溶化粘着付与剤を存在させることなくなされると、曇り点は顕著に許容できない温度まで増加する。
【００４３】
炭化水素粘着付与剤を含む試料Ｉは試料III に見られるものと同様な結果を示す。